(57)【要約】本発明は、滅菌処理による性能低下がなく、溶出が少なく、かつ、血小板の損失を極めて少なく抑えつつ、白血球を選択的に効率よく除去することができる白血球選択除去フィルター材を提供することを目的とする。本発明は、ポリマーをフィルター材表面に含む白血球選択除去フィルター材において、該ポリマーをアルキル部分の炭素数が３または４のヒドロキシアルキル（メタ）アクリレートユニット、塩基性含窒素官能基を有するモノマーユニット、及び繰返し数２〜９のエチレンオキサイド鎖を有するモノマーユニットから構成し、該ポリマー中の塩基性含窒素官能基を有するモノマーユニットが２ｍｏｌ％以上９ｍｏｌ％以下、エチレンオキサイド鎖の含量が１ｗｔ％以上１０ｗｔ％以下にすることを特徴とする耐滅菌性に優れた白血球選択除去フィルター材である。【特許請求の範囲】
【請求項１】
フィルター材表面にポリマーを含む白血球選択除去フィルター材であって、該ポリマーが、アルキル部分の炭素数が３または４のヒドロキシアルキル（メタ）アクリレートユニットと、塩基性含窒素官能基を有するモノマーユニットと、繰返し単位数２〜９のエチレンオキサイド鎖を有するモノマーユニットとから構成され、ポリマー中の塩基性含窒素官能基を有するモノマーユニットが２ｍｏｌ％以上９ｍｏｌ％以下、ポリマー中のエチレンオキサイド鎖の含量が１ｗｔ％以上１０ｗｔ％以下であることを特徴とする耐滅菌性に優れた白血球選択除去フィルター材。
【請求項２】
ポリマーがビニル系ポリマーであることを特徴とする請求項１に記載の白血球選択除去フィルター材。
【請求項３】
ヒドロキシアルキル（メタ）アクリレートユニットがヒドロキシプロピルメタクリレートである請求項１または２に記載の白血球選択除去フィルター材。
【請求項４】
エチレンオキサイド鎖の繰返し単位数が２である請求項１〜３のいずれかに記載の白血球選択除去フィルター材。
【請求項５】
ポリマーの重量平均分子量が１０万以上５０万以下であって、重量平均分子量が１万以下のポリマーの割合が１０ｗｔ％未満である請求項１〜４のいずれかに記載の白血球選択除去フィルター材。
【請求項６】
ポリマー中のエチレンオキサイド鎖の含量とポリマーの重量平均分子量との比が３．５×１０−６以上４０×１０−６以下である請求項１〜５のいずれかに記載の白血球選択除去フィルター材。
【請求項７】
ポリマーの導入量がフィルター基材の単位表面積当たり９０ｍｇ／ｍ２以上３００ｍｇ／ｍ２以下である請求項１〜６のいずれかに記載の白血球選択除去フィルター材。
【請求項８】
ヒト全血から白血球を選択的に除去するために用いる請求項１〜７のいずれかに記載の白血球選択除去フィルター材。
【発明の詳細な説明】
〔技術分野〕
本発明は、血液から白血球を選択的に除去し血小板は通過する白血球選択除去フィルター材に関する。
〔背景技術〕
現在、輸血の分野では、患者に必要な成分のみを輸血する成分輸血が行われるようになってきている。その際、輸血後の副作用を防ぐため、各種血液成分製剤は十分に低い水準まで白血球除去されていることが必要である。白血球を除去する方法としては、白血球除去能に優れていること、操作が簡便であること、およびコストが低いことなどの利点を有することから、フィルター法が広く用いられている。
この際、血液を各成分に分離して、各種血液成分製剤を調整した後、フィルターを用いて白血球を除去する方式では、血液成分製剤毎に白血球除去操作が必要である。一方、全血から白血球のみを除去した後、各血液成分製剤を調整する方式は白血球除去操作が１回で済むため、操作性、コストの観点から非常に有用である。
しかしながら、現在市販されている全血製剤用のフィルターは血小板も除去してしまうため、ろ過後の全血製剤から血小板製剤を調整することができない問題がある。そこで、全血から血小板、赤血球を通過させ、白血球を選択的に除去する高機能なフィルター材が要求されている。
これまで、血液から血小板を通過させ、白血球を除去することを目的としたフィルター材に関してはいくつかの報告がある。特公平６−５１０６０号公報には、ヒドロキシエチルメタクリレート（以下ＨＥＭＡと略す）とジメチルアミノエチルメタクリレートからなる２元系ポリマーをコーティングするような、非イオン性親水性基と塩基性含窒素官能基とを表面に含有するフィルター材が開示されている。しかし、本発明者らの研究によると、このフィルター材は親水性が高いために血小板の通過性を付与することができるが、ポリマーが溶出しやすいという問題があることが分かった。そこで、本発明者らは、ＨＥＭＡの代わりにＨＥＭＡより若干疎水性であるヒドロキシプロピルメタクリレートを用いると、溶出抑制には効果がみられたが、高圧蒸気滅菌を行うと血小板回収率が低下してしまうという新たな問題点が生じることを知見した。
本出願人は、エチレンオキサイド鎖をフィルター表面に導入することで親水性高め、血小板回収率を向上させた、繰返し単位数２〜１５のエチレンオキサイド鎖と塩基性含窒素官能基とを含有する白血球除去フィルター材を特開平５−１９４２４３号公報において開示した。しかし、本発明者らは、エチレンオキサイド鎖が長くなったり、あるいはエチレンオキサイド鎖の含量が多くなったりすると、血液への溶出が懸念されることを見出した。
さらに、本出願人は、特開２０００−２４５８３３号公報によって、繰返し単位数２のエチレンオキサイド鎖を含有する白血球除去フィルター材を開示した。しかし、実施例で用いられているポリマー中のエチレンオキサイド鎖の含量が１４〜３８ｗｔ％と多いため、やはり血液への溶出が懸念される。
さらに、本出願人は、血小板粘着が少なく白血球を効率よく除去させ、溶出を抑制するフィルター材として、特開平７−２５７７６号公報に、疎水性部分と繰返し単位数２〜１００のエチレンオキサイド鎖の両方を有するポリマーを表面にコーティングした白血球選択除去フィルター材を開示した。実施例で用いられているポリマーは疎水性部分を含有するが、エチレンオキサイド鎖含量は５９〜７４ｗｔ％と多いため、やはり、血液へのポリマーの溶出が懸念される。エチレンオキサイド鎖を含むポリマーは高温よりも低温の方が溶出しやすい傾向があることから、今回、本発明者らがメチルメタクリレート（３０ｍｏｌ％）と繰返し単位数９のメトキシノナエチレングリコールメタクリレート（７０ｍｏｌ％）からなるポリマーを用いて通常の血液処理温度（室温）での溶出について検討したところ、２０％以上のポリマーが溶出されることを知見した。さらに、高い親水性は血小板粘着抑制に効果的であるが、一方で白血球捕捉能力の低下が懸念される。実施例において用いられている濃厚血小板液は白血球濃度が低いため、その点が問題とされていなかったが、本発明者らは、濃厚血小板液に比べ白血球濃度が圧倒的に高い全血を用いた場合には、十分な白血球除去能が得られないという問題点が生じることを新たに見出した。
以上のように、白血球選択除去フィルター材として、耐滅菌性に優れ、かつ血液への溶出が少ない高い安全性と、高い血液処理性能を有するフィルター材は、未だ得られていないのが現状である。
〔発明の開示〕
本発明は、従来の白血球除去フィルターの滅菌処理による性能低下という問題点と室温において溶出しやすいという問題点を克服し、かつ、ヒト全血の場合でも血小板の損失を極めて少なく抑えつつ、白血球を選択的に効率よく除去できる白血球選択除去フィルター材を提供することを課題とするものである。
本発明者らは、前記課題を解決するため鋭意検討した結果、ポリマーをフィルター材表面に含む白血球選択除去フィルター材において、該ポリマーを構成するユニットを溶出性および血液性能の観点からアルキル部分の炭素数が３または４のヒドロキシアルキル（メタ）アクリレートユニットと塩基性含窒素官能基を有するモノマーユニットにし、さらに、繰返し単位数２〜９のエチレンオキサイド鎖を有するモノマーユニットを少量加えることによって、驚くべきことに、溶出性が著しく低く、高い白血球除去能と高い血小板回収率を示し、さらに、耐滅菌性に非常に優れたフィルター材が得られることを見出し、本発明をなすに至った。
すなわち、本発明は、フィルター材表面にポリマーを含む白血球選択除去フィルター材であって、該ポリマーがアルキル部分の炭素数が３または４のヒドロキシアルキル（メタ）アクリレートユニットと塩基性含窒素官能基を有するモノマーユニットと繰返し単位数２〜９のエチレンオキサイド鎖とを有するモノマーユニットから構成され、ポリマー中の塩基性含窒素官能基を有するモノマーユニットの組成が２ｍｏｌ％以上９ｍｏｌ％以下、エチレンオキサイド鎖の含量が１ｗｔ％以上１０ｗｔ％以下であることを特徴とする耐滅菌性に優れた白血球選択除去フィルター材に関するものである。
フィルター基材表面に導入するポリマー中のヒドロキシアルキル（メタ）アクリレートユニットのアルキル部分において、従来は炭素数１あるいは２のヒドロキシメチル（メタ）アクリレートあるいはヒドロキシエチル（メタ）アクリレートユニットが用いられてきた。本発明では炭素数３または４のヒドロキシプロピル（メタ）アクリレートまたはヒドロキシブチル（メタ）アクリレートを選択することによって、適度の親水性を保ちながら、且つ溶出の問題を解決した。
また、ポリマー中の塩基性含窒素官能基を有するモノマーユニットを２ｍｏｌ％以上９ｍｏｌ％以下にすることで、白血球除去能をより高く安定化させ、さらに血小板回収率も向上させることができた。
さらに、本発明ではポリマーを構成するエチレンオキサイド鎖の繰返し単位数を２〜９にし、かつ含有量を１ｗｔ％以上１０ｗｔ％以下にすることによって、血液中へのポリマーの溶出を抑制し、且つ粘着による血小板回収率の低下も減少させることができた。さらに、エチレンオキサイド鎖を含有させることにより、思いがけず高温における滅菌処理によっても血小板回収率の低下を防ぐことができた。
本発明においては、ポリマーがビニル系ポリマーであることが好ましい。また、ポリマーの重量平均分子量は１０万以上５０万以下であり、重量平均分子量が１万以下の低分子量の割合は１０ｗｔ％未満であることが好ましく、ポリマー中のエチレンオキサイド鎖の含量とポリマーの重量平均分子量との比が３．５×１０−６以上４０×１０−６以下であることが、さらに好ましい。
さらにまた、本発明において、ヒト全血から白血球を選択的に除去するためには、フィルター基材表面へのポリマーの導入量は、フィルター基材の単位表面積当たり９０ｍｇ／ｍ２以上３００ｍｇ／ｍ２以下が好ましい。
〔発明の実施における最良の形態〕
以下、本願発明について具体的に説明する。
本発明でいうポリマーとは、アルキル部分の炭素数が３または４のヒドロキシアルキル（メタ）アクリレートユニットと塩基性含窒素官能基を有するモノマーユニットとエチレンオキサイド鎖を有するモノマーユニットから構成されるポリマーのことである。なお、本発明で（メタ）アクリレートとは、アクリレートまたはメタクリレートのことをいう。
該ポリマーは公知の重合法によって得ることができる。例えば、連鎖反応である付加重合、環化重合、異性化重合、開環重合、逐次反応である脱離反応、重付加、重縮合や付加重縮合等が挙げられる。その中でモノマーの入手が容易であること、取り扱いやすいことや合成しやすい等の理由により、重合性部分がビニル基であるモノマーを付加重合（ビニル重合）することにより得られるポリマーが好ましく、ランダム共重合体、ブロック共重合体どちらでも良い。また、本発明でいうユニットとは、ポリマー中の一部分であり、モノマーの重合等により構成される最小繰り返し単位を意味する。
本発明でいうアルキル部分の炭素数が３または４のヒドロキシアルキル（メタ）アクリレートは、親水性の水酸基と疎水性のアルキル鎖を有しているため、血小板回収率の向上および溶出の抑制を同時に達成するのに効果的である。また、血液に対する濡れ性が適度に良好であるため、フィルター材表面の有効利用率が高くなり、白血球除去能の向上にも有効である。さらに、γ線及び電子線滅菌後における溶出も少ないという利点を有する。アルキル部分の炭素数が２以下であると親水性が高くなるため、ポリマーの溶出が懸念され、５以上であると疎水性が高くなり、血小板回収率の低下をまねく恐れがある。具体的には、ヒドロキシプロピル（メタ）アクリレート、ヒドロキシブチル（メタ）アクリレートおよびそれらの異性体、さらに異性体の混合物のことであり、その中でも取扱い性等の観点からメタクリル酸誘導体が好ましく、さらにはヒドロキシプロピルメタクリレートが最も好ましい。
塩基性含窒素官能基を有する材料は、血液に代表される細胞浮遊液中で材料表面が正電荷を有するようになり、負電荷を有する白血球を粘着させるというのが一般的な現象であった。より安定した高い白血球除去能を付与するためには、塩基性含窒素官能基がポリマー中に含まれることが必要である。ポリマー中の塩基性含窒素官能基を有するモノマーユニットの含量は、２ｍｏｌ％以上９ｍｏｌ％以下であり、好ましくは３ｍｏｌ％以上７ｍｏｌ％以下である。２ｍｏｌ％未満であると十分な白血球除去能を得られにくく、９ｍｏｌ％を超えると、血小板の粘着が起こりやすくなり、高い血小板回収率を得られにくいためである。
塩基性含窒素官能基としては、第１級アミノ基、第２級アミノ基、第３級アミノ基、４級アンモニウム基、ピリジル基、イミダゾイル基などが挙げられ、その塩基性含窒素官能基を有するモノマーとしては、ビニルアミン、２−ビニルピリジン、４−ビニルピリジン、２−メチル−５−ビニルピリジン、４−ビニルイミダゾール、Ｎ−ビニル−２−エチルイミダゾール、Ｎ−ビニル−２−メチルイミダゾール等の含窒素芳香環化合物のビニル誘導体、ジメチルアミノエチル（メタ）アクリレート、ジエチルアミノエチル（メタ）アクリレート、３−ジメチルアミノ−２−ヒドロキシプロピル（メタ）アクリレート、ジメチルアミノエチル（メタ）アクリルアミド、ジエチルアミノエチル（メタ）アクリルアミド、ｐ−ジメチルアミノメチルスチレン、ｐ−ジエチルアミノエチルスチレン、及び前記化合物をハロゲン化アルキル基によって４級アンモニウム塩とした誘導体などが挙げられるが、上記物質に限定されるものではない。好ましくは、入手のし易さ、取り扱い性の点からアクリル酸誘導体またはメタクリル酸誘導体であり、特に３級アミノ基を含む、ジメチルアミノエチル（メタ）アクリレート、ジエチルアミノエチル（メタ）アクリレートがより好ましい。
ポリマー中のエチレンオキサイド鎖を有するモノマーユニットは、エチレンオキサイド鎖の持つ優れた血液適合性により、高い血小板粘着抑制効果を示す。さらにポリマー中にエチレンオキサイド鎖を少量含有させることにより、高圧蒸気滅菌による血小板粘着の増加を抑制する効果を有し、耐滅菌性という新たな機能を付与することができる。本発明で用いられるエチレンオキサイド鎖を有するモノマーは、エチレンオキサイド鎖の繰返し単位数が２〜９のものである。繰返し単位数が２未満では、十分な血小板粘着抑制効果を得られにくく、また高圧蒸気滅菌による血小板回収率低下を抑えにくくなる傾向がある。繰返し単位数が９を超えると、フィルター基材との接着性が低くなり、血液に接触した時に溶出しやすくなる傾向がある。さらに、入手が容易であること、取り扱いやすいことや合成しやすい等の理由により繰返し単位数が２〜４のものが好ましい。さらには、繰返し単位数が２のものが最も好ましい。具体的には、メトキシジエチレングリコール（メタ）アクリレート、メトキシトリエチレングリコール（メタ）アクリレート、メトキシテトラエチレングリコール（メタ）アクリレートなどが挙げられるが、上記物質に限定されるものではない。また、溶出性の観点から、非プロトン性であることがより好ましい。
本発明におけるポリマー中のエチレンオキサイド鎖の含量とは、ポリマー重量に対するエチレンオキサイド鎖の占める重量％である。エチレンオキサイド鎖のポリマー中における含量は、１ｗｔ％以上１０ｗｔ％以下、好ましくは３ｗｔ％以上８ｗｔ％以下である。なぜなら、この範囲において、溶出を低く抑えつつ、高い耐高圧蒸気滅菌性を得ることができるためである。すなわち、１ｗｔ％未満であると高圧蒸気滅菌後の血小板回収率が低下し、１０ｗｔ％を超えると血液への溶出が多くなる場合がある。
塩基性含窒素官能基の含量およびエチレンオキサイド鎖の含量は、例えば、多重全反射赤外線分光計を用いる赤外線吸光光度法（ＡＴＲ−ＩＲ）、核磁気共鳴スペクトル法（ＮＭＲ）、元素分析などの公知の方法で測定することができる。
ポリマーのフィルター基材表面への導入量は単位表面積あたり、９０ｍｇ／ｍ２以上３００ｍｇ／ｍ２以下である。より好ましい範囲は１２０ｍｇ／ｍ２以上２５０ｍｇ／ｍ２以下である。９０ｍｇ／ｍ２未満である場合では、フィルター材表面をポリマーで完全に被覆できない恐れがあり、ポリマーの機能が効果的に発揮されず、ヒト全血を用いた時に、十分な血小板回収率を得られない場合がある。逆に、３００ｍｇ／ｍ２より多い場合は、フィルター材の比表面積が小さくなり、十分な白血球除去能を得られない場合がある。
ここで、単位表面積当たりの導入量とは、フィルター基材１ｍ２当たりに導入されたポリマーの重量を指す。本発明におけるフィルター基材の表面積は、吸着温度を液体窒素温度とし、吸着ガスにクリプトンガスを用いたＢＥＴ吸着法により測定された比表面積から算出できる。
本発明におけるフィルター基材表面へのポリマーの導入量は、導入前後の重量変化から簡易的に求めることができる。また、導入前の重量が未知の場合でも、ポリマーのみを溶解する良溶媒が存在する場合には、良溶媒にポリマーを溶解させ、溶解前後の重量差からポリマー重量を算出することも可能である。また、フィルター材そのものを溶媒により全溶解させて核磁気共鳴分光法（ＮＭＲ）により算出する方法や、ポリマー中にアミノ基などの荷電性官能基が含まれていて、その共重合組成が既知の場合には、その荷電性官能基にイオン的に吸着する色素を用いる色素吸着法による算出も可能である。
またポリマーが該白血球選択除去フィルター材表面上に存在するのを確認する方法としてはＸ線光電子分光法（ＸＰＳ）、２次イオン質量分光法（ＳＩＭＳ）など公知の解析方法で解析する事が可能である。
ここで、フィルター基材表面にポリマーを導入する方法としては、ポリマーのフィルター基材表面へのコーティングなどの一般的な表面修飾方法を用いることができる。また、ポリマー導入の前処理として、本発明のポリマーとフィルター基材との接着性をより高めるなどの効果のため、フィルター基材の表面を酸、アルカリなどの適当な薬品で処理をしたり、プラズマや電子線を照射したりすることもできる。更に、ポリマーを表面に導入した後に熱処理や、γ線、電子線などの放射線を照射する後加工を施し、フィルター基材と該ポリマーとの接着性を更に強化することもできる。
本発明に用いられるポリマーの重量平均分子量は１０万以上５０万以下が好ましい。重量平均分子量が１０万未満であると血液と接触した時にポリマーの血液への溶出がおこりやすく、また重量平均分子量が５０万を超えるとコーティングが困難となるばかりではなく血液接触時において血液の流れ性が悪くなり、何れの場合も白血球選択除去フィルターとしての性能を十分に発揮できない恐れがある。また、重量平均分子量が５０万を超えると高圧蒸気滅菌後の血小板回収率が低下する場合がある。溶出性の観点から重量平均分子量が１万以下の割合は１０ｗｔ％未満であることが好ましい。
なお、分子量は、種々の公知の方法により求められるが、本発明ではポリメチルメタクリレートを標準とするゲルパーミエーションクロマトグラフィー（以下ＧＰＣと略す）測定による値を採用している。具体的には、ポリメチルメタクリレート標準試料として、ＳＴＡＮＤＡＲＤ  Ｍ−７５（昭和電工製）、ＧＰＣカラムとしてＴＳＫｇｅｌ  α−Ｍ（東ソー製）、溶離液にジメチルホルムアミド（臭化リチウムを１０ｍｍｏｌ／Ｌ含む）、検出には示差屈折計を用い、流速１．０ｍｌ／分、温度４０℃の条件で測定し、重量平均分子量および重量平均分子量が１万以下の割合を算出した。
本発明におけるポリマー中のエチレンオキサイド鎖の含量とポリマーの重量平均分子量との比（以下ＥＯ／Ｍｗと略す）は３．５×１０−６以上４０×１０−６以下であることが好ましい。前記の通り、ポリマー中のエチレンオキサイド鎖の含量とポリマーの重量平均分子量は溶出性および耐滅菌性に密接に関与している。すなわち、ＥＯ／Ｍｗが３．５×１０−６未満であるとエチレンオキサイド鎖の含量が少ない、および／または、重量平均分子量が大きい傾向にあり、高圧蒸気滅菌後の血小板回収率が低下する恐れがある。一方、ＥＯ／Ｍｗが４０×１０−６を超えるとエチレンオキサイド鎖の含量が多い、および／または、重量平均分子量が小さい傾向にあり、血液への溶出が多くなる場合がある。なお、本発明で言うＥＯ／Ｍｗとはエチレンオキサイド鎖の含量（ｗｔ％）をポリマーの重量平均分子量で除した値のことである。
本発明のフィルター材の平均細孔径は１μｍ以上３０μｍ以下、好ましくは１μｍ以上２０μｍ以下、より好ましくは２μｍ以上１０μｍ以下である。平均細孔径が１μｍ未満では全血などをろ過する際の圧力損失が高すぎて実用的でない恐れがあり、３０μｍより大きい場合ではフィルター材と白血球との接触確率が低下し、十分な白血球除去能を示さない可能性がある。尚、ここで言う平均細孔径とは、ＡＳＴＭ  Ｆ３１６−８６に記載されているバブルポイント法に準じて自動細孔測定装置（ＰＯＲＯＵＳ  ＭＡＴＥＲＩＡＬＳ  ＩＮＣ．製）を用い、１辺を５ｃｍ、厚みを約０．６ｍｍの形状に調製したフィルター材をフッ素系不活性液体ＦＣ−４３（住友スリーエム製）中に浸漬した後測定した平均細孔径を指す。
また、本発明のフィルター材の嵩密度は０．１０ｇ／ｃｍ３以上０．５０ｇ／ｃｍ３以下、好ましくは０．１０ｇ／ｃｍ３以上０．３５ｇ／ｃｍ３以下、より好ましくは０．１５ｇ／ｃｍ３以上０．３０ｇ／ｃｍ３以下の性状を有するものである。嵩密度が０．１０ｇ／ｃｍ３未満である場合には機械的強度が不足し血液ろ過の際にフィルター材が変形する恐れがある。また、嵩密度が０．５０ｇ／ｃｍ３より高い場合には血液の通液抵抗が高くなり、ろ過時間の延長などの不具合を起こす可能性がある。なお、ここで言う嵩密度とは、フィルター材の重量をその寸法から算出される厚みと面積を乗じて求めた体積で除した値のことであり、厚みは任意の３箇所以上の測定値を平均した値を用いる。
本発明の白血球除去用フィルター材の基材とは、血液をろ過し得る細孔を有するもので血球にダメージを与えにくいものであれば特に限定はなく、何れの形態を有するものも含まれる。具体的には天然繊維、ガラス繊維、編布、織布、不織布などの繊維状媒体や多孔膜、三次元網目状連続孔を有するスポンジ状構造物である。
本発明のフィルター基材を形成する素材として、有機高分子材料は切断等の加工性に優れるためより好ましい素材である。具体的には、ポリエチレンやポリプロピレン等のポリオレフィン、ポリエステル、ポリウレタン、ポリアミド、エチレン−ビニルアルコール共重合体、ポリアクリレート、ポリメタクリレート、ポリスルホン、セルロース、セルロースアセテート、ポリフッ化ビニル、ポリフッ化ビニリデン、ポリエーテルスルホン、ブタジエン−アクリロニトリル共重合体、ポリエチレンテレフタレート、ポリブチレンテレフタレート、ポリテトラエチレンテレフタレート、あるいはそれらの混合物などが挙げられるが、本発明のフィルター基材の素材は上記例示に限定されるものではない。
また、本発明でいうヒト全血とは、ＡＣＤ（ａｃｉｄ−ｃｉｔｒａｔｅ−ｄｅｘｔｒｏｓｅ）やＣＰＤ（ｃｉｔｒａｔｅ−ｐｈｏｓｐｈａｔｅ−ｄｅｘｔｒｏｓｅ）などの抗凝固剤を含む、採血後３日以内、好ましくは１日以内、更に好ましくは８時間以内の全血製剤のことである。また、採血後からフィルターろ過するまでの間の保存温度は、４℃以上３０℃以下が好ましい。より好ましくは１５℃以上２５℃以下の温度で保存された全血製剤であることが望ましい。採血後３日を超えて保存された全血製剤や、４℃未満の温度で保存された全血製剤は、含まれる血小板の機能が低下する恐れがあるために望ましくない。また３０℃を超える温度で保存した全血製剤は、血漿タンパク質の変性などが起こりやすく、血小板回収率の向上が見られない可能性があるため好ましくない。
以下に本発明の実施例を示すがこれに限定されるものではない。
〔実施例〕
〔実施例１〕
（ポリマーの合成）
フィルター基材の表面をコーティングする場合に用いるポリマーの合成方法の一例を示す。エタノール（２３０ｇ）を還流装置を設置した反応容器に入れ、７０℃で１時間窒素でバブリング・溶液の攪拌を行った後に窒素雰囲気を維持したまま、モノマーを１２０分かけて系中に滴下し、並行して開始剤溶液を４２０分かけて系中に滴下し、開始剤溶液滴下完了後２時間さらに重合を行った。モノマーとしてはヒドロキシプロピルメタクリレート（以下ＨＰＭＡと略す）を１１６．０４ｇ（０．８１ｍｏｌ）、塩基性含窒素官能基を有するモノマーに該当するジメチルアミノエチルメタクリレート（以下ＤＭと略す）を４．０４ｇ（２６ｍｍｏｌ）および繰返し単位数２のエチレンオキサイド鎖を有するモノマーに該当するメトキシジエチレングリコールメタクリレート（以下ＤＥＧと略す）を４．８３ｇ（２６ｍｍｏｌ）含む液体である。つまり各モノマーの仕込み量は、ＨＰＭＡが９４．０ｍｏｌ％、ＤＭが３．０ｍｏｌ％、ＤＥＧが３．０ｍｏｌ％である。開始剤溶液は、アゾビスジメチルバレロニトリル（Ｖ−６５）を０．７０ｇ含むエタノール溶液である。重合溶液を純水に滴下しポリマーを析出させ回収し、析出したポリマーを細断したものを再度純水に投入して１時間攪拌することでポリマーの洗浄を行った。次に洗浄を完了したポリマーを４０℃で真空乾燥させて目的のポリマーを得た（以下ＤＰＭ９４３と略す）。得られたポリマーの組成分析をＮＭＲ測定の積分値から算出したところほぼ仕込み比どおりであることを確認した。よって、ＤＭユニットの含量は３ｍｏｌ％であり、また、ＮＭＲ法により測定したエチレンオキサイド鎖の含量は１．８ｗｔ％であった。ＧＰＣ測定による重量平均分子量は３．１×１０５であり、重量平均分子量が１万以下の割合は２ｗｔ％であった。本発明の実施例および比較例において、ポリマー中のエチレンオキサイド鎖の含量は、ポリマーをＤＭＦ（ジメチルホルムアミド）に５ｗｔ／ｖｏｌ％の濃度で溶解し、ＪＮＭ−ＬＡ４００（日本電子社製）を用い、周波数４００ＭＨｚ、室温の条件で１Ｈ−ＮＭＲ測定を行い、各シグナルを積分した値から算出した。
（フィルター材の作製）
フィルター材の作製方法の例を次に示す。得られたポリマー（ＤＰＭ９４３）１０ｇをイソプロパノールと純水の混合溶媒１００ｇに溶解させ、その溶液に、ポリエチレンテレフタレート製不織布（平均孔径７μｍ、目付け４０ｇ／ｍ２）を浸漬させ、余分な液を除去した後に室温で１６時間乾燥させて目的のフィルター材を得た。フィルター材の嵩密度は、０．２４ｇ／ｃｍ３であった。
次にフィルター基材の表面積測定を行った。測定方法はＢＥＴ吸着法で、測定装置は、島津アキュソープ２１００Ｅ、吸着ガスはクリプトンガス、吸着温度は液体窒素温度である。測定の結果、フィルター基材の比表面積は、１．４７ｍ２／ｇであり、フィルター基材の単位表面積あたりのポリマー重量は２１０ｍｇ／ｍ２であった。
なお、本発明の実施例および比較例において、ポリマーの導入量は、次のようにして求めた。フィルター材の重量Ｗｆ（ｇ）を測定した後、それをエタノール中に投入、振盪し、ポリマーを完全に溶解させる。フィルター材を取り出して、乾燥させた後、その重量Ｗｂ（ｇ）を測定する。フィルター基材の単位表面積当たりのポリマー導入量Ｗｐ（ｍｇ／ｍ２）を、次式により算出する。
Ｗｐ＝（Ｗｆ−Ｗｂ）×１０００／Ｗｂ／Ｓ
ここで、Ｓは、フィルター基材の比表面積（ｍ２／ｇ）である。
（溶出物試験）
次に溶出物試験方法を記述する。作製したフィルター材５ｃｍ×５ｃｍを５０ｍｌの純水中に、２５℃で１６時間浸漬させた後にフィルター材を真空乾燥させ、（１）式により浸漬前後のポリマーの重量変化率を算出した。
重量変化率（％）＝（１−［フィルター材中のポリマー重量（浸漬後）］
／［フィルター材中のポリマー重量（浸漬前）］）        （１）
溶出物試験の結果、重量変化率は０．２％であった。なお、ポリマー重量は、各ポリマーの良溶媒に完全溶解させ、溶解前後の重量差から算出した。また、溶解後のフィルター材にポリマーが残っていないことは、ＮＭＲ測定により確認している。
（血液評価）
次に白血球除去能および血小板回収率を評価する試験方法を記述する。血液評価に用いる血液は全血であり、採血直後の血液１００ｍｌに対してろ過済みＣＰＤ溶液（クエン酸三ナトリウム・二水和物２．６３０ｇとクエン酸一水和物０．３２７ｇとリン酸二水素ナトリウム・二水和物０．２５１ｇとグルコース２．３２０ｇを注射用蒸留水１００ｍｌに溶解させた溶液を０．２μｍのフィルターでろ過したもの）を１４ｍｌ加え混和し２時間静置したものである（以後、「ろ過前血」という）。
フィルター材１６枚を有効ろ過面積１．３ｃｍ２のカラムに充填し、全血を流速０．９ｍｌ／ｍｉｎでカラム内に流し、８ｍｌを回収した（以後、「ろ過後血」という）。白血球除去能はフローサイトメトリー法（装置：ＢＥＣＴＯＮ  ＤＩＣＫＩＮＳＯＮ社製  ＦＡＣＳＣａｌｉｂｕｒ）を用い、次の（２）式に従い計算した。
白血球除去能＝−ｌｏｇ（［白血球数（ろ過後血）］
／［白血球数（ろ過前血）］）                      （２）
なお、各試料の調製は、血液１００μＬをサンプリングし、ビーズ入りＬｅｕｃｏｃｏｕｎｔキット（日本ベクトン・ディッキンソン社）を用いて行った。血小板回収率は、自動血球数測定装置（東亜医用電子株式会社Ｓｙｓｍｅｘ  Ｋ４５００）にて測定を行い、次の（３）式に従い計算した。
血小板回収率＝［血小板濃度（ろ過後血）］
／［血小板濃度（ろ過前血）］×１００                （３）
結果は、白血球除去能は３．６、血小板回収率は８４％であった。
また、上記フィルター材を高圧蒸気滅菌（１１８℃、３０分）処理したものについて、同様の溶出物試験および血液評価を実施した。結果は、重量変化率が０．２％であり、白血球除去能が３．８、血小板回収率が８１％であった。なお、実施例１の結果も含めてこれ以降に記述される溶出物試験結果ならびに血液評価結果については〔表１〕にすべてまとめてある。
〔実施例２〕
各モノマーの仕込み量をＨＰＭＡ９０．０ｍｏｌ％、ＤＭ３．０ｍｏｌ％、ＤＥＧ７．０ｍｏｌ％とし、実施例１と同様の方法で合成した。このようにして得られたポリマー（以下ＤＰＭ９０３と略す）中のＤＭユニットの含量は３ｍｏｌ％であり、エチレンオキサイド鎖の含量は４．２ｗｔ％であった。また、ＧＰＣ測定の結果、重量平均分子量は２．９×１０５であり、重量平均分子量が１万以下の割合は２ｗｔ％であった。実施例１と同様の方法でフィルター材作製、溶出物試験および血液評価を行ったところ、滅菌処理前のフィルター材における単位表面積あたりのポリマー重量は２０２ｍｇ／ｍ２であり、重量変化率は１．０％であり、白血球除去能は３．７、血小板回収率は８６％であった。高圧蒸気滅菌処理後のフィルター材の重量変化率は０．８％であり、白血球除去能は４．０、血小板回収率は８４％であった。
また、未処理フィルター材にγ線滅菌処理（２５ｋＧｙ）を施したものについて同様の溶出物試験および血液評価を実施した。結果は、重量変化率が１．０％であり、白血球除去能が３．８、血小板回収率が８６％であった。
また、０．５ｇのＤＰＭ９０３をイソプロパノールと純水の混合溶媒１００ｇに溶解させ、その溶液をポリエチレンテレフタレート製フィルム上に塗布し、余分な液を除去した後に室温で１６時間乾燥させて、ＤＰＭ９０３コートフィルムを得た。このフィルムを実施例１と同様の条件で高圧蒸気滅菌処理し、その表面状態を走査型電子顕微鏡（倍率３，０００）で観察した。電子顕微鏡写真によるとフィルム表面が非常に滑らかであることが観察された。
〔実施例３〕
各モノマーの仕込み量をＨＰＭＡ８６．０ｍｏｌ％、ＤＭ３．０ｍｏｌ％、ＤＥＧ１１．０ｍｏｌ％とし、実施例１と同様の方法で合成した。このようにして得られたポリマー（以下ＤＰＭ８６３と略す）中のＤＭユニットの含量は３ｍｏｌ％であり、エチレンオキサイド鎖の含量は６．５ｗｔ％であった。また、ＧＰＣ測定の結果、重量平均分子量は３．２×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は１９７ｍｇ／ｍ２であり、重量変化率は１．５％であり、白血球除去能は３．８、血小板回収率は８７％であった。また、高圧蒸気滅菌処理後のフィルター材の重量変化率は１．４％であり、白血球除去能は３．９、血小板回収率は８６％であった。
〔実施例４〕
各モノマーの仕込み量をＨＰＭＡ８２．０ｍｏｌ％、ＤＭ３．０ｍｏｌ％、ＤＥＧ１５．０ｍｏｌ％とし、実施例１と同様の方法で合成した。このようにして得られたポリマー（以下ＤＰＭ８２３と略す）中のＤＭユニットの含量は３ｍｏｌ％であり、エチレンオキサイド鎖の含量は８．７ｗｔ％であった。また、ＧＰＣ測定の結果、重量平均分子量は３．３×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０４ｍｇ／ｍ２であり、重量変化率は２．９％であり、白血球除去能は３．５、血小板回収率は８８％であった。また、高圧蒸気滅菌処理後のフィルター材の重量変化率は２．６％であり、白血球除去能は３．７、血小板回収率は８８％であった。
〔実施例５〕
各モノマーの仕込み量をＨＰＭＡ８８．０ｍｏｌ％、ＤＭ５．０ｍｏｌ％、ＤＥＧ７．０ｍｏｌ％とし、実施例１と同様の方法で合成した。このようにして得られたポリマー（以下ＤＰＭ８８５と略す）中のＤＭユニットの含量は５ｍｏｌ％であり、エチレンオキサイド鎖の含量は４．２ｗｔ％であった。また、ＧＰＣ測定の結果、重量平均分子量は３．０×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は１９９ｍｇ／ｍ２であり、重量変化率は２．５％であり、白血球除去能は３．８、血小板回収率は８５％であった。また、高圧蒸気滅菌処理後のフィルター材の重量変化率は２．３％であり、白血球除去能は４．０、血小板回収率は８３％であった。
〔実施例６〕
各モノマーの仕込み量をＨＰＭＡ８６．０ｍｏｌ％、ＤＭ７．０ｍｏｌ％、ＤＥＧ７．０ｍｏｌ％とし、実施例１と同様の方法で合成した。このようにして得られたポリマー（以下ＤＰＭ８６７と略す）中のＤＭユニットの含量は７ｍｏｌ％であり、エチレンオキサイド鎖の含量は４．２ｗｔ％であった。また、ＧＰＣ測定の結果、重量平均分子量は２．９×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０５ｍｇ／ｍ２であり、重量変化率は２．８％であり、白血球除去能は３．９、血小板回収率は８４％であった。また、高圧蒸気滅菌処理後のフィルター材の重量変化率は２．５％であり、白血球除去能は４．０、血小板回収率は８３％であった。
〔実施例７〕
各モノマーの仕込み量をＨＰＭＡ９４．０ｍｏｌ％、ＤＭ３．０ｍｏｌ％、エチレンオキサイド鎖の繰返し単位数が４であるメトキシテトラエチレングリコールメタクリレート（以下ＴＥＧと略す）３．０ｍｏｌ％とし、実施例１と同様の方法で合成した。このようにして得られたポリマー（以下ＴＰＭ９４３と略す）中のＤＭユニットの含量は３ｍｏｌ％であり、エチレンオキサイド鎖の含量は３．６ｗｔ％であった。また、ＧＰＣ測定の結果、重量平均分子量は３．２×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０６ｍｇ／ｍ２であり、重量変化率は１．５％であり、白血球除去能は３．５、血小板回収率は８７％であった。また、高圧蒸気滅菌処理後のフィルター材の重量変化率は１．３％であり、白血球除去能は３．７、血小板回収率は８５％であった。
〔実施例８〕
各モノマーの仕込み量をＨＰＭＡ９５．０ｍｏｌ％、ＤＭ３．０ｍｏｌ％、エチレンオキサイド鎖の繰返し単位数が９であるメトキシノナエチレングリコールメタクリレート（以下ＮＥＧと略す）２．０ｍｏｌ％とし、実施例１と同様の方法で合成した。このようにして得られたポリマー（以下ＮＰＭ９５３と略す）中のＤＭユニットの含量は３ｍｏｌ％であり、エチレンオキサイド鎖の含量は５．２ｗｔ％であった。また、ＧＰＣ測定の結果、重量平均分子量は３．４×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０８ｍｇ／ｍ２であり、重量変化率は２．３％であり、白血球除去能は３．５、血小板回収率は８８％であった。また、高圧蒸気滅菌処理後のフィルター材の重量変化率は２．１％であり、白血球除去能は３．６、血小板回収率は８７％であった。
〔実施例９〕
各モノマーの仕込み量をヒドロキシブチルメタクリレート（以下ＨＢＭＡと略す）８７．０ｍｏｌ％、ＤＭ３．０ｍｏｌ％、ＤＥＧ１０．０ｍｏｌ％とし、実施例１と同様の方法で合成した。このようにして得られたポリマー（以下ＤＢＭ８７３と略す）中のＤＭユニットの含量は３ｍｏｌ％であり、エチレンオキサイド鎖の含量は５．５ｗｔ％であった。また、ＧＰＣ測定の結果、重量平均分子量は３．０×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０２ｍｇ／ｍ２であり、重量変化率は０．７％であり、白血球除去能は３．７、血小板回収率は８３％であった。また、高圧蒸気滅菌処理後のフィルター材の重量変化率は０．７％であり、白血球除去能は３．９、血小板回収率は８０％であった。
〔実施例１０〕
各モノマーの仕込み量をＨＰＭＡ８０．０ｍｏｌ％、ＤＭ５．０ｍｏｌ％、ＤＥＧ１５．０ｍｏｌ％とし、エタノールを３３０ｇ、Ｖ−６５を０．７８ｇとした以外は実施例１と同様の方法で合成した。このようにして得られたポリマー（以下ＤＰＭ８０５Ｌと略す）中のＤＭユニットの含量は５ｍｏｌ％であり、エチレンオキサイド鎖の含量は８．７ｗｔ％であった。また、ＧＰＣ測定の結果、重量平均分子量は１．３×１０５であり、重量平均分子量が１万以下の割合は４ｗｔ％であった。
実施例１と同様の方法でフィルター材作製、溶出物試験および血液評価を行ったところ、滅菌処理前のフィルター材における単位表面積あたりのポリマー重量は２０２ｍｇ／ｍ２であり、重量変化率は４．７％であり、白血球除去能は３．８、血小板回収率は８５％であった。また、高圧蒸気滅菌処理後のフィルター材の重量変化率は４．３％であり、白血球除去能は３．８、血小板回収率は８４％であった。
〔実施例１１〕
各モノマーの仕込み量をＨＰＭＡ８０．０ｍｏｌ％、ＤＭ５．０ｍｏｌ％、ＤＥＧ１５．０ｍｏｌ％とし、モノマー滴下時間を９０分、Ｖ−６５を０．５０ｇとした以外は実施例１と同様の方法で合成した。このようにして得られたポリマー（以下ＤＰＭ８０５Ｈと略す）中のＤＭユニットの含量は５ｍｏｌ％であり、エチレンオキサイド鎖の含量は８．７ｗｔ％であった。また、ＧＰＣ測定の結果、重量平均分子量は４．４×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０５ｍｇ／ｍ２であり、重量変化率は２．０％であり、白血球除去能は３．９、血小板回収率は８４％であった。また、高圧蒸気滅菌処理後のフィルター材の重量変化率は１．７％であり、白血球除去能は４．０、血小板回収率は８２％であった。
〔実施例１２〕
各モノマーの仕込み量をＨＰＭＡ８２．０ｍｏｌ％、ＤＭ３．０ｍｏｌ％、ＤＥＧ１５．０ｍｏｌ％とし、モノマー滴下時間を９０分、Ｖ−６５を０．４０ｇとした以外は実施例１と同様の方法で合成した。このようにして得られたポリマー（以下ＤＰＭ８２３Ｈと略す）中のＤＭユニットの含量は３ｍｏｌ％であり、エチレンオキサイド鎖の含量は８．７ｗｔ％であった。また、ＧＰＣ測定の結果、重量平均分子量は５．５×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２１０ｍｇ／ｍ２であり、重量変化率は１．８％であり、白血球除去能は３．６、血小板回収率は８７％であった。また、高圧蒸気滅菌処理後のフィルター材の重量変化率は１．５％であり、白血球除去能は３．７、血小板回収率は８２％であった。
〔実施例１３〕
各モノマーの仕込み量をＨＰＭＡ８８．０ｍｏｌ％、ＤＭ５．０ｍｏｌ％、ＤＥＧ７．０ｍｏｌ％とし、エタノールを３３０ｇ、Ｖ−６５を０．７８ｇとした以外は実施例１と同様の方法で合成した。このようにして得られたポリマー（以下ＤＰＭ８８５Ｌと略す）中のＤＭユニットの含量は５ｍｏｌ％であり、エチレンオキサイド鎖の含量は４．２ｗｔ％であった。また、ＧＰＣ測定の結果、重量平均分子量は１．４×１０５であり、重量平均分子量が１万以下の割合は４ｗｔ％であった。
実施例１と同様の方法でフィルター材作製、溶出物試験および血液評価を行ったところ、滅菌処理前のフィルター材における単位表面積あたりのポリマー重量は１９９ｍｇ／ｍ２であり、重量変化率は２．８％であり、白血球除去能は３．７、血小板回収率は８８％であった。また、高圧蒸気滅菌処理後のフィルター材の重量変化率は２．６％であり、白血球除去能は３．９、血小板回収率は８８％であった。
〔実施例１４〕
各モノマーの仕込み量をＨＰＭＡ９４．０ｍｏｌ％、ＤＭ３．０ｍｏｌ％、ＤＥＧ３．０ｍｏｌ％とし、エタノールを３３０ｇ、重合温度を８７℃、Ｖ−６５を０．８４ｇとした以外は実施例１と同様の方法で合成した。このようにして得られたポリマー（以下ＤＰＭ９４３Ｌと略す）中のＤＭユニットの含量は３ｍｏｌ％であり、エチレンオキサイド鎖の含量は１．８ｗｔ％であった。また、ＧＰＣ測定の結果、重量平均分子量は０．８×１０５であり、重量平均分子量が１万以下の割合は５ｗｔ％であった。
実施例１と同様の方法でフィルター材作製、溶出物試験および血液評価を行ったところ、滅菌処理前のフィルター材における単位表面積あたりのポリマー重量は２０９ｍｇ／ｍ２であり、重量変化率は４．５％であり、白血球除去能は３．６、血小板回収率は８４％であった。また、高圧蒸気滅菌処理後のフィルター材の重量変化率は４．２％であり、白血球除去能は３．７、血小板回収率は８３％であった。
〔実施例１５〕
各モノマーの仕込み量をＨＰＭＡ９３．０ｍｏｌ％、ＤＭ５．０ｍｏｌ％、ＤＥＧ２．０ｍｏｌ％とし、モノマー滴下時間を９０分、Ｖ−６５を０．５０ｇとした以外は実施例１と同様の方法で合成した。このようにして得られたポリマー（以下ＤＰＭ９３５と略す）中のＤＭユニットの含量は５ｍｏｌ％であり、エチレンオキサイド鎖の含量は１．２ｗｔ％であった。また、ＧＰＣ測定の結果、重量平均分子量は４．５×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２１２ｍｇ／ｍ２であり、重量変化率は０．１％であり、白血球除去能は３．７、血小板回収率は８４％であった。また、高圧蒸気滅菌処理後のフィルター材の重量変化率は０．１％であり、白血球除去能は３．８、血小板回収率は８０％であった。
〔比較例１〕
各モノマーの仕込み量をＨＰＭＡ９７．０ｍｏｌ％、ＤＭ３．０ｍｏｌ％とし、実施例１と同様の方法で合成した。このようにして得られたポリマー（以下ＤＰＭ９７３と略す）中のＤＭユニットの含量は３ｍｏｌ％であり、エチレンオキサイド鎖の含量は０ｗｔ％であった。また、ＧＰＣ測定の結果、重量平均分子量は２．８×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は１９８ｍｇ／ｍ２であり、重量変化率は０．１％であり、白血球除去能は３．５、血小板回収率は８０％であった。また、高圧蒸気滅菌処理後のフィルター材の重量変化率は０．１％であり、白血球除去能は３．８、血小板回収率は６５％であった。
また、０．５ｇのＤＰＭ９７３をイソプロパノールと純水の混合溶媒１００ｇに溶解させ、その溶液をポリエチレンテレフタレート製フィルム上に塗布し、余分な液を除去した後に室温で１６時間乾燥させて、ＤＰＭ９７３コートフィルムを得た。
このフィルムを実施例１と同様の条件で高圧蒸気滅菌処理し、その表面状態を走査型電子顕微鏡（倍率３，０００）で観察した。電子顕微鏡写真によると、フィルム表面には、ポリマーがフィルムから浮き上がったことによる凹凸がみられた。
〔比較例２〕
各モノマーの仕込み量をＨＰＭＡ７５．０ｍｏｌ％、ＤＭ３．０ｍｏｌ％、ＤＥＧ２２．０ｍｏｌ％とし、実施例１と同様の方法で合成した。このようにして得られたポリマー（以下ＤＰＭ７５３と略す）中のＤＭユニットの含量は３ｍｏｌ％であり、エチレンオキサイド鎖の含量は１２．６ｗｔ％であった。また、ＧＰＣ測定の結果、重量平均分子量は３．０×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は１９９ｍｇ／ｍ２であり、重量変化率は１１．４％であり、白血球除去能は３．３、血小板回収率は８２％であった。また、高圧蒸気滅菌処理後のフィルター材の重量変化率は１０．９％であり、白血球除去能は３．４、血小板回収率は８２％であった。
〔比較例３〕
各モノマーの仕込み量をＨＰＭＡ９２．０ｍｏｌ％、ＤＭ１．０ｍｏｌ％、ＤＥＧ７．０ｍｏｌ％とし、実施例１と同様の方法で合成した。このようにして得られたポリマー（以下ＤＰＭ９２１と略す）中のＤＭユニットの含量は１ｍｏｌ％であり、エチレンオキサイド鎖の含量は４．２ｗｔ％であった。また、ＧＰＣ測定の結果、重量平均分子量は３．０×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は１９７ｍｇ／ｍ２であり、重量変化率は０．５％であり、白血球除去能は２．５、血小板回収率は７７％であった。また、高圧蒸気滅菌処理後のフィルター材の重量変化率は０．４％であり、白血球除去能は２．８、血小板回収率は７３％であった。
〔比較例４〕
各モノマーの仕込み量をＨＰＭＡ８３．０ｍｏｌ％、ＤＭ１０．０ｍｏｌ％、ＤＥＧ７．０ｍｏｌ％とし、実施例１と同様の方法で合成した。このようにして得られたポリマー（以下ＤＰＭ８３１０と略す）中のＤＭユニットの含量は１０ｍｏｌ％であり、エチレンオキサイド鎖の含量は４．１ｗｔ％であった。また、ＧＰＣ測定の結果、重量平均分子量は３．１×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２００ｍｇ／ｍ２であり、重量変化率は１０．２％であり、白血球除去能は３．６、血小板回収率は６２％であった。また、高圧蒸気滅菌処理後のフィルター材の重量変化率は９．６％であり、白血球除去能は３．７、血小板回収率は５９％であった。
［比較例５］
各モノマーの仕込み量をＨＰＭＡ８０．０ｍｏｌ％、ＤＭ３．０ｍｏｌ％、エチレンオキサイド鎖の繰返し単位数が１であるメトキシエチレングリコールメタクリレート（以下ＭＥＧと略す）１７．０ｍｏｌ％とし、実施例１と同様の方法で合成した。このようにして得られたポリマー（以下ＭＰＭ８０３と略す）中のＤＭユニットの含量は３ｍｏｌ％であり、エチレンオキサイド鎖の含量は５．２ｗｔ％であった。また、ＧＰＣ測定の結果、重量平均分子量は２．８×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０１ｍｇ／ｍ２であり、重量変化率は０．２％であり、白血球除去能は３．４、血小板回収率は７３％であった。また、高圧蒸気滅菌処理後のフィルター材の重量変化率は０．２％であり、白血球除去能は３．７、血小板回収率は５０％であった。
〔比較例６〕
各モノマーの仕込み量をＨＰＭＡ９６．０ｍｏｌ％、ＤＭ３．０ｍｏｌ％、エチレンオキサイド鎖の繰返し単位数が２３であるメトキシポリエチレングリコールメタクリレート（以下ＰＥＧと略す）１．０ｍｏｌ％とし、実施例１と同様の方法で合成した。このようにして得られたポリマー（以下ＰＰＭ９６３と略す）中のＤＭユニットの含量は３ｍｏｌ％であり、エチレンオキサイド鎖の含量は６．６ｗｔ％であった。また、ＧＰＣ測定の結果、重量平均分子量は３．２×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０５ｍｇ／ｍ２であり、重量変化率は２６．３％であり、白血球除去能は２．６、血小板回収率は８５％であった。また、高圧蒸気滅菌処理後のフィルター材の重量変化率は２５．１％であり、白血球除去能は２．７、血小板回収率は８４％であった。
［比較例７］
各モノマーの仕込み量をＨＰＭＡ４７．０ｍｏｌ％、ＤＭ８．０ｍｏｌ％、ＮＥＧ４５．０ｍｏｌ％とし、実施例１と同様の方法で合成した。このようにして得られたポリマー（以下ＮＰＭ４７８と略す）中のＤＭユニットの含量は８ｍｏｌ％であり、エチレンオキサイド鎖の含量は５８．７ｗｔ％であった。また、ＧＰＣ測定の結果、重量平均分子量は３．５×１０５であり、重量平均分子量が１万以下の割合は２ｗｔ％であった。１．０ｇのＮＰＭ４７８をイソプロパノールと純水の混合溶媒１００ｇに溶解させ、その溶液に、ポリエチレンテレフタレート製不織布を浸漬させ、余分な液を除去した後に室温で１６時間乾燥させて目的のフィルター材を得た。ポリマーの単位表面積あたりの重量は２５ｍｇ／ｍ２であった。
実施例１と同様の方法で滅菌処理、溶出物試験および血液評価を行ったところ、滅菌処理前のフィルター材における重量変化率は４３．６％であり、白血球除去能は２．４、血小板回収率は５８％であった。また、高圧蒸気滅菌処理後のフィルター材の重量変化率は４１．８％であり、白血球除去能は２．５、血小板回収率は５６％であった。
〔比較例８〕
各モノマーの仕込み量をＨＰＭＡ７５．０ｍｏｌ％、ＤＭ５．０ｍｏｌ％、ＤＥＧ２０．０ｍｏｌ％とし、エタノールを３３０ｇ、Ｖ−６５を０．７８ｇとした以外は実施例１と同様の方法で合成した。このようにして得られたポリマー（以下ＤＰＭ７５５Ｌと略す）中のＤＭユニットの含量は５ｍｏｌ％であり、エチレンオキサイド鎖の含量は１１．５ｗｔ％であった。また、ＧＰＣ測定の結果、重量平均分子量は１．５×１０５であり、重量平均分子量が１万以下の割合は４ｗｔ％であった。
実施例１と同様の方法でフィルター材作製、溶出物試験および血液評価を行ったところ、滅菌処理前のフィルター材における単位表面積あたりのポリマー重量は２００ｍｇ／ｍ２であり、重量変化率は１３．７％であり、白血球除去能は３．４、血小板回収率は８１％であった。また、高圧蒸気滅菌処理後のフィルター材の重量変化率は１３．３％であり、白血球除去能は３．５、血小板回収率は８０％であった。
〔比較例９〕
各モノマーの仕込み量をＨＰＭＡ７５．０ｍｏｌ％、ＤＭ５．０ｍｏｌ％、ＤＥＧ２０．０ｍｏｌ％とし、モノマー滴下時間を９０分、Ｖ−６５を０．５０ｇとした以外は実施例１と同様の方法で合成した。このようにして得られたポリマー（以下ＤＰＭ７５５Ｈと略す）中のＤＭユニットの含量は５ｍｏｌ％であり、エチレンオキサイド鎖の含量は１１．５ｗｔ％であった。また、ＧＰＣ測定の結果、重量平均分子量は４．６×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２０８ｍｇ／ｍ２であり、重量変化率は１０．０％であり、白血球除去能は３．５、血小板回収率は８１％であった。また、高圧蒸気滅菌処理後のフィルター材の重量変化率は９．８％であり、白血球除去能は３．５、血小板回収率は７９％であった。
〔比較例１０〕
各モノマーの仕込み量をＨＰＭＡ９４．０ｍｏｌ％、ＤＭ５．０ｍｏｌ％、ＤＥＧ１．０ｍｏｌ％とし、モノマー滴下時間を９０分、Ｖ−６５を０．５０ｇとした以外は実施例１と同様の方法で合成した。このようにして得られたポリマー（以下ＤＰＭ９４５と略す）中のＤＭユニットの含量は５ｍｏｌ％であり、エチレンオキサイド鎖の含量は０．６ｗｔ％であった。また、ＧＰＣ測定の結果、重量平均分子量は４．８×１０５であり、重量平均分子量が１万以下の割合は２ｗｔ％であった。
実施例１と同様の方法でフィルター材作製、溶出物試験および血液評価を行ったところ、滅菌処理前のフィルター材における単位表面積あたりのポリマー重量は２１１ｍｇ／ｍ２であり、重量変化率は０．２％であり、白血球除去能は３．６、血小板回収率は８２％であった。また、高圧蒸気滅菌処理後のフィルター材の重量変化率は０．２％であり、白血球除去能は３．６、血小板回収率は６３％であった。
2003047655.tif 000002
〔産業上の利用の可能性〕
本発明の白血球選択除去フィルター材は、溶出物が極めて少なく、かつ、使用時に血小板の粘着が非常に少なく、白血球を選択的に高収率で捕捉除去するという高い安全性と優れた血液性能を有する。さらにエチレンオキサイド鎖を少量含有させたことにより、滅菌処理前後における溶出性、血液性能の変化および劣化がほとんどなく、非常に優れた耐滅菌性を付与できた。本発明は、特に、ヒト全血に用いる白血球選択除去フィルター材として有用であり、また、血小板輸血や血液の体外循環白血球除去療法に用いることのできるフィルター材としても極めて有用である。
【国際調査報告】
2003047655.tif 000003
2003047655.tif 000004